(57)【特許請求の範囲】
【請求項１】
中実鋼材の押出し加工方法であって、出側テーパ角度の半角θ（゜）が下記  （１）式を満たすとともに、出側テーパ部長さＬ（ｍｍ）とベアリング部長さＥ（ｍｍ）との比が下記  （２）式を満たす孔ダイスを用いて、下記  （３）式を満たす加工率で加工することを特徴とする押出し加工方法。
０．０２゜≦θ≦０．５゜・・・（１）
１≦Ｌ／Ｅ≦３０・・・（２）
０．１０Ｄ≦Ｅ（ｄ／Ｄ）２  ≦０．３３Ｄ・・・（３）
ここで、Ｄは孔ダイス入り側における被加工材の直径（ｍｍ）、ｄは孔ダイス出側における被加工材の直径（ｍｍ）である。
【発明の詳細な説明】
【０００１】
【発明の属する技術分野】
本発明は、押出し加工方法、なかでも孔ダイスを用いて線材、棒鋼や鋼線といった中実鋼材を押出し加工する方法に関する。
【０００２】
【従来の技術】
断面形状が円形の中実鋼材のうち線材や棒鋼は、圧延などの「１次加工」によって所望の寸法（直径）に仕上げられた後、更に、「２、３次加工」と称される熱処理や冷間押出し加工、冷間引抜き加工、冷間鍛造加工及び冷間切削加工などの冷間加工工程を経て、自動車、各種産業機械などに広く用いられるシャフトやロッド、ボルトなどの最終部品に成形される。
【０００３】
上記部品の多くは冷間加工後の断面形状（真円度、外形寸法など）や、材料軸部の真直性に厳しい精度が要求される。このうち、材料軸部に特に厳しい真直性が要求される部品、例えば長軸ボルトやシャフトギアなどの場合には、冷間押出し加工によって断面形状精度の確保と真直性の確保を行うことも多い。しかしながら、押出し加工の際の加工条件によっては、却って長手方向に曲がりが生じることがあり、所望の真直精度が得られず、形状修正工程を追加する必要が生じる場合があった。
【０００４】
【発明が解決しようとする課題】
本発明は、上記現状に鑑みなされたもので、断面形状が円形の中実鋼材、すなわち線材、棒鋼や鋼線を孔ダイス（以下、単にダイスともいう）を用いて押出し加工する方法、なかでも被加工材の曲がり発生量を後述する無次元曲率ｒ／ρで０．０００８以下に抑制できる押出し加工方法を提供することを目的とする。
【０００５】
【課題を解決するための手段】
本発明は、下記に示す押出し加工方法を要旨とする。
【０００６】
すなわち、「中実鋼材の押出し加工方法であって、出側テーパ角度の半角θ（゜）が下記  （１）式を満たすとともに、出側テーパ部長さＬ（ｍｍ）とベアリング部長さＥ（ｍｍ）との比が下記  （２）式を満たす孔ダイスを用いて、下記  （３）式を満たす加工率で加工する押出し加工方法。
【０００７】
０．０２゜≦θ≦０．５゜・・・（１）
１≦Ｌ／Ｅ≦３０・・・（２）
０．１０Ｄ≦Ｅ（ｄ／Ｄ）２  ≦０．３３Ｄ・・・（３）」である。
【０００８】
ここで、Ｄは孔ダイス入り側における被加工材の直径（ｍｍ）、ｄは孔ダイスを出た被加工材の直径、つまり押出し加工後の被加工材の直径（ｍｍ）を意味する。
【０００９】
本発明者らは、中炭素鋼線を供試材として、押出しによる軸絞り加工（以後、単に押出し加工という）を種々の条件で行い、加工後の長手方向の曲がり量を測定した。その結果、下記の知見を得た。
（ａ）直径Ｄ（ｍｍ）の鋼線を直径ｄ（ｍｍ）に押出し加工した場合の長手方向の曲がり量は、ダイス形状としての出側テーパ部長さＬ（ｍｍ）、ベアリング部長さＥ（ｍｍ）、出側テーパ角度２θ、したがってその半角θ（゜）に大きく影響される。なお、図１は、上記Ｌ、Ｅ、θの形状のダイスを用いて直径Ｄ（ｍｍ）の鋼線を直径ｄ（ｍｍ）に押出し加工する状況を示す図である。
【００１０】
（ｂ）押出し加工の減面率を調整することで長手方向の曲がり量を抑制することができる。
【００１１】
そこで更に、各種の合金鋼線やステンレス鋼線を供試材とした押出し加工を種々の条件で行い、加工後の長手方向の曲がり量を測定した。その結果、上記（ａ）、（ｂ）が合金鋼線やステンレス鋼線を供試材とする場合にも成り立つことが確認できた。
【００１２】
本発明は、上記の知見に基づいて完成されたものである。
【００１３】
【発明の実施の形態】
以下、本発明の各要件について説明する。
ダイスの出側テーパ角度の半角θ：
図２は、押出し加工後の曲がり量に及ぼすダイスの出側テーパ角度の半角θ（゜）の影響の一例として、直径Ｄが３３ｍｍであるＪＩＳ  Ｇ  ４０５１に記載のＳ４５Ｃの棒鋼を押出し加工して３０ｍｍの直径ｄに加工した場合の状況を示すものである。
【００１４】
なお、押出し加工後の曲がり量は、無次元曲率ｒ／ρで評価した。この無次元曲率（ｒ／ρ）は、押出し加工された鋼線の稜線座標を三次元測定器により測定し、その座標から曲率半径ρ（ｍｍ）を算出し、次いで、押出し加工後の鋼線の半径ｒ（ｍｍ）を上記曲率半径ρで除して求めたものである。
図２に一例を示したように、ダイスの出側テーパ角度の半角θが０．５゜を超えると、押出し加工後の曲がり量が急激に増加し、無次元曲率ｒ／ρの値が０．０００８を超えてしまう。一方、ダイスの出側テーパ角度の半角θが０．０２゜より小さい場合、曲がりの発生を抑制できるものの、ダイスとの接触による押出し荷重の増加やダイスとの焼き付きなどの問題が生じる。したがって、ダイスの出側テーパ角度の半角θに関し、前記  （１）式を満たすように規定した。
出側テーパ部長さとベアリング部長さとの比（Ｌ／Ｅ）：
図３は、押出し加工後の曲がり量に及ぼすダイスのＬ／Ｅの影響の一例として、直径Ｄが３３ｍｍであるＪＩＳ  Ｇ  ４０５１に記載のＳ４５Ｃの棒鋼を押出し加工して３０ｍｍの直径ｄに加工した場合の状況を示すものである。なお、この図３においても押出し加工後の曲がり量は、無次元曲率ｒ／ρで示した。
図３に一例を示したように、Ｌ／Ｅの値が１より小さい場合、押出し加工後の曲がり量が急激に増加し、無次元曲率ｒ／ρの値が０．０００８を超えてしまう。一方、Ｌ／Ｅの値が３０を超える場合、曲がりの発生を抑制できるものの、ダイス自体の大きさが極端に大きくなって、工業的には適用が困難になる。したがって、出側テーパ部長さとベアリング部長さとの比であるＬ／Ｅの値に関し、前記  （２）式を満たすように規定した。
加工率：
図４は、押出し加工後の曲がり量に及ぼす加工率及びダイスベアリング長さの影響の一例として、直径Ｄが３３ｍｍであるＪＩＳ  Ｇ  ４０５１に記載のＳ４５Ｃの棒鋼を、種々のベアリング部長さＥ（ｍｍ）のダイスで押出し加工して直径ｄが３０ｍｍにした場合の状況を示すものである。なお、この図４においても押出し加工後の曲がり量は、無次元曲率ｒ／ρで示した。
図４に一例を示したように、ベアリング部長さＥ（ｍｍ）と押出し加工後及び押出し加工前の鋼線の直径の比（ｄ／Ｄ）の２乗との積であるＥ（ｄ／Ｄ）２  の値が０．１０Ｄより小さいか、０．３３Ｄを超える場合には無次元曲率ｒ／ρの値が０．０００８を超えてしまう。したがって、押出し加工の加工率に関し、前記  （３）式を満たすように規定した。
【００１５】
以下、本発明を実施例によって更に詳しく説明する。
【００１６】
【実施例】
表１に示す化学組成を有する鋼１と鋼２を通常の方法によって溶製した。鋼１と鋼２はそれぞれＪＩＳ  Ｇ  ４０５１に記載のＳ４５ＣとＪＩＳ  Ｇ  ４１０４に記載のＳＣｒ４２０に相当する鋼である。なお、Ｔｉは不純物として含まれていたものである。
【００１７】
【表１】
0003589164.tif 000002
これらの鋼を通常の方法によって鋼片とした後、１２３０℃に加熱してから１２００〜９５０℃の温度で直径３５ｍｍの丸棒に熱間鍛造し、その後常温まで空冷した。
【００１８】
このようにして得られた丸棒の外表面を切削加工して直径が３３ｍｍで長さが１ｍの試験片を作製した。
【００１９】
次いで、上記試験片を切断して通常の方法で燐酸亜鉛皮膜処理を施し、５００トンプレスを用いて、加工後の直径が３０ｍｍになるように種々の条件で押出し加工を行って、加工後の長手方向の曲がり量を測定した。表２に、押出し加工した条件を示す。
【００２０】
【表２】
0003589164.tif 000003
表２から、本発明に係る試験番号１〜５においては、曲がり発生量を無次元曲率ｒ／ρで０．０００８以下に抑制できることが明らかである。
これに対して、本発明で規定する条件を外れた試験番号６、７、９及び１０においては、曲がり発生量は無次元曲率ｒ／ρで０．０００８を超えている。なお、試験番号８は、焼付きが発生したので、加工後の長手方向の曲がり量測定は行わなかった。
【００２１】
【発明の効果】
本発明の押出し加工方法によれば、押出し加工後の被加工材の曲がりを抑制できるので、断面形状精度の確保と真直性の確保を行うことが可能である。
【図面の簡単な説明】
【図１】孔ダイスを用いて直径Ｄ（ｍｍ）の鋼線を直径ｄ（ｍｍ）に押出し加工する状況を示す図である。
【図２】押出し加工後の曲がり量に及ぼすダイスの出側テーパ角度の半角θの影響の一例を示す図である。
【図３】押出し加工後の曲がり量に及ぼすダイスのＬ／Ｅの影響の一例を示す図である。
【図４】押出し加工後の曲がり量に及ぼす減面率の影響の一例を示す図である。
【符号の説明】
Ｌ：ダイスの出側テーパ部長さ（ｍｍ）
Ｅ：ダイスのベアリング部長さ（ｍｍ）
θ：ダイスの出側テーパ角度の半角（゜）
【図１】
0003589164.tif 000004
【図２】
0003589164.tif 000005
【図３】
0003589164.tif 000006
【図４】
0003589164.tif 000007